(57)【要約】【課題】シロキサン類を効率よく除去するのに有用なシロキサン除去剤、及びガスセンサーのフィルターを提供する。【解決手段】シロキサン除去剤は、架橋構造を有しており、芳香族ビニル系単量体と、複数のビニル基を有する多官能性芳香族ビニル系単量体との多孔質共重合体で構成され、かつ水分含量が５重量％以下である。多孔質共重合体は、アルキルスチレン−ジビニルベンゼン共重合体であってもよく、比表面積１０００〜１５００ｍ２／ｇ、細孔容積１．５〜２．５ｍｌ／ｇ、細孔の最頻度半径６〜１２ｎｍを有していてもよい。シロキサン除去剤は、環状シロキサン類［シロキサンの環状３量体（Ｄ３）、環状４量体（Ｄ４）、環状５量体（Ｄ５）など］を効率よく吸着して除去する。【選択図】図１
2015174006.tif 000002
【特許請求の範囲】
【請求項１】
シロキサン類を除去するための架橋構造を有する除去剤であって、１つのビニル基を有する単官能性芳香族ビニル系単量体と、複数のビニル基を有する多官能性芳香族ビニル系単量体との多孔質共重合体で構成され、比表面積５００〜１５００ｍ２／ｇ、細孔容積１〜２．５ｍｌ／ｇ、細孔の最頻度半径３〜３５ｎｍを有しており、かつ水分含量が５重量％以下である、シロキサン除去剤。
【請求項２】
多孔質共重合体が、アルキルスチレン−ジビニルベンゼン共重合体であり、かつ比表面積１０００〜１５００ｍ２／ｇ、細孔容積１．５〜２．５ｍｌ／ｇ、細孔の最頻度半径６〜１２ｎｍを有する請求項１記載の除去剤。
【請求項３】
多孔質共重合体が、エチルスチレン−ジビニルベンゼン共重合体であり、水分含量が２．５重量％以下である請求項１又は２記載の除去剤。
【請求項４】
多孔質共重合体が、イオン交換基を有していない請求項１〜３のいずれかに記載の除去剤。
【請求項５】
シロキサン類を含む被処理流体を、請求項１〜４のいずれかに記載の除去剤と接触させ、シロキサン類を除去する方法。
【請求項６】
ガスセンサーの上流側に配設されるフィルターであって、請求項１〜４のいずれかに記載の除去剤を含むフィルター。
【発明の詳細な説明】
【技術分野】
【０００１】
本発明は、シロキサンを効率よく除去するのに有効なシロキサン除去剤（又は吸着剤）及びガスセンサーなどのフィルターに関する。
【背景技術】
【０００２】
住環境を含め、環境中には、微量のシロキサン類（環状シロキサン類）が含まれており、種々の弊害をもたらす。例えば、シロキサン類は燃焼して微粒子状の酸化ケイ素を生成し、ガスタービンやガスエンジンに付着して発電障害をもたらす。
【０００３】
特開２０１３−１０３１５３号公報（特許文献１）、特開２０１３−１０３１５４号公報（特許文献２）には、スルホン酸基修飾金属酸化物ゾルを多孔質材料に添着し、シロキサン類を吸着させることが記載されている。
【０００４】
特許第３７７６９０４号公報（特許文献３）には、スチレン−ジビニルベンゼン共重合体からなる樹脂吸着剤を充填した複数の吸着塔を設け、少なくとも一つの吸着塔に水分を含む被処理ガスを流通してシロキサンを吸着除去し、同時に他の少なくとも一つの吸着塔に室温以上１５０℃以下の再生用ガスを通気してシロキサンの脱離により樹脂吸着剤を再生して、被処理ガスと再生用ガスの通気を切替えて前記吸着処理と前記再生処理を交換してシロキサンを連続除去するシロキサン除去方法が開示されている。この文献には、スチレン・ジビニルベンゼン共重合体系合成吸着剤として、「ダイヤイオンＨＰ２０」、「ＨＰ２１」、「セパビーズＳＰ８５０」（三菱化学（株）製）などが例示され、実施例では「セパビーズＳＰ８５０」が使用されている。
【０００５】
特開２０１２−２４１０３７号公報（特許文献４）には、単官能性芳香族ビニル系単量体と、多官能性芳香族ビニル系単量体との共重合体の凝集体を、シロキサン類を吸着して除去する除去剤として用いることが記載されている。この文献の比較例には、スチレン−ジビニルベンゼン共重合体（「セパビーズＳＰ８５０」「セパビーズＳＰ８２５Ｌ」「セパビーズＳＰ７００」，三菱化学（株）製）が使用されている。
【０００６】
しかし、特許文献４に、前記スチレン−ジビニルベンゼン共重合体はシロキサン類に対する吸着能が小さいことが記載されているように、これらのスチレン−ジビニルベンゼン共重合体を用いても、シロキサン類を有効に除去できない場合がある。そのため、ガスセンサーの表面が、シロキサン類によるシリカ皮膜で覆われ、センサーがガスに対して鋭敏化し、誤警報を発する場合がある。
【先行技術文献】
【特許文献】
【０００７】
【特許文献１】特開２０１３−１０３１５３号公報（特許請求の範囲）
【特許文献２】特開２０１３−１０３１５４号公報（特許請求の範囲）
【特許文献３】特許第３７７６９０４号公報（特許請求の範囲、［００２６］、実施例）
【特許文献４】特開２０１２−２４１０３７号公報（特許請求の範囲、実施例）
【発明の概要】
【発明が解決しようとする課題】
【０００８】
従って、本発明の目的は、シロキサン類を効率よく除去するのに有用なシロキサン除去剤（又は吸着剤）、並びにシロキサン類を除去するのに有用なフィルター（若しくはこのフィルターを備えたガスセンサー）を提供することにある。
【０００９】
本発明の他の目的は、シロキサン類を選択的に長期間に亘り除去可能なシロキサン除去剤（又は吸着剤）、並びにシロキサン類を除去するのに有用なフィルター（若しくはこのフィルターを備えたガスセンサー）を提供することにある。
【００１０】
本発明のさらに他の目的は、ガスセンサーにおいて、被検知成分に対する検知応答性を低下させることなく、被毒成分であるシロキサン類の通過又は透過を長期間に亘り抑制できる共重合体又はシロキサン除去剤（又は吸着剤）、並びにフィルターを提供することにある。
【課題を解決するための手段】
【００１１】
本発明者らは、前記課題を達成するため鋭意検討した結果、水分含有量が、シロキサン類に対する架橋構造を有する多孔質共重合体の吸着能に著しく影響すること、水分含有量の小さな乾燥状態では、多孔質共重合体によりシロキサン類を効率よく吸着して除去できることを見いだし、本発明を完成した。
【００１２】
すなわち、シロキサン類を除去するための本発明の除去剤は、架橋構造を有しており、１つのビニル基を有する単官能性芳香族ビニル系単量体と、複数のビニル基を有する多官能性芳香族ビニル系単量体との多孔質共重合体で構成されている。この多孔質共重合体は、比表面積５００〜１５００ｍ２／ｇ、細孔容積１〜２．５ｍｌ／ｇ、細孔の最頻度半径３〜３５ｎｍを有しており、かつ水分含量が５重量％以下（例えば、２．５重量％以下）である。
【００１３】
前記多孔質共重合体は、アルキルスチレン−ジビニルベンゼン共重合体（エチルスチレン−ジビニルベンゼン共重合体など）であってもよく、比表面積１０００〜１５００ｍ２／ｇ、細孔容積１．５〜２．５ｍｌ／ｇ、細孔の最頻度半径６〜１２ｎｍを有していてもよい。さらに、多孔質共重合体は、イオン交換基を有していなくてもよい。
【００１４】
前記多孔質共重合体（除去剤）は、シロキサン類を吸着又は吸収して除去するのに有用である。そのため、本発明は、シロキサン類を含む被処理流体（ガス）を、前記除去剤と接触させ、シロキサン類を除去する方法；ガスセンサーの上流側に配設されるフィルターも包含する。このフィルターは、前記シロキサン除去剤を包含する。
【００１５】
なお、本明細書中、アクリル系単量体とメタクリル系単量体とを（メタ）アクリル系単量体と総称する。
【発明の効果】
【００１６】
本発明では、多孔質共重合体が所定の細孔特性を有するとともに、水分含量が少ないため、被毒成分としてのシロキサン類を効率よく吸着して除去できる。しかも、ＶＯＣ成分（例えば、低揮発性有機化合物）は吸着することなく、シロキサン類を選択的に長期間に亘り除去できる。さらに、ガスセンサーにおいては、被検知成分に対する検知応答性を低下させることなく、シロキサン類の通過又は透過を長期間に亘り抑制できる。そのため、多孔質樹脂（多孔質共重合体）で構成されたシロキサン除去剤（又は吸着剤）は、シロキサン類を除去するためのフィルター（若しくはこのフィルターを備えたガスセンサー）として利用するのに有用である。
【図面の簡単な説明】
【００１７】
【図１】図１は実施例及び比較例の結果を示すグラフである。
【発明を実施するための形態】
【００１８】
［多孔質共重合体及びシロキサン除去剤］
本発明の除去剤を構成する共重合体は、架橋構造及び多孔質構造を有する多孔質樹脂で形成されている。この多孔質共重合体は、１つのビニル基を有する単官能性芳香族ビニル系単量体と、複数のビニル基を有する多官能性芳香族ビニル系単量体との多孔質共重合体で構成されている。
【００１９】
単官能性芳香族ビニル系単量体としては、例えば、スチレン；ビニルトルエン、ｐ−エチルスチレン、ｍ−エチルスチレン、ｏ−エチルスチレン、ｐ−ブチルスチレン、ｐ−ｔ−ブチルスチレンなどのアルキルスチレン（好ましくはＣ１−６アルキルスチレン、さらに好ましくはＣ１−４アルキルスチレン）；ビニルキシレンなどのジアルキルスチレン（好ましくはジＣ１−６アルキルスチレン、さらに好ましくはジＣ１−４アルキルスチレン）；α−メチルスチレンなどが例示できる。これらの単官能性単量体は単独で又は二種以上組み合わせて使用できる。これらの単官能性芳香族ビニル系単量体のうち、スチレン及びモノ又はジアルキルスチレン（例えば、Ｃ１−４アルキルスチレン）、特にアルキル基を有するスチレン、例えば、Ｃ１−３アルキルスチレン（エチルスチレンなど）などが好ましい。
【００２０】
多官能性芳香族ビニル系単量体としては、例えば、ジビニルベンゼン；ジビニルトルエンジビニルキシレンなどのジビニルＣ１−６アルキルベンゼンなどが例示できる。これらの多官能性単量体は単独で又は二種以上組み合わせて使用できる。好ましい多官能性単量体は、２つのビニル基を有する多官能性芳香族ビニル系単量体を含んでおり、通常、ジビニルベンゼン、ジビニルトルエンが利用される。
【００２１】
単官能性芳香族ビニル系単量体と多官能性芳香族ビニル系単量体との割合（モル比）は、シロキサン類の分子サイズに応じて、例えば、前者／後者＝９５／５〜１０／９０程度の範囲から選択でき、８０／２０〜２０／８０（例えば、７５／２５〜２５／７５）、好ましくは７０／３０〜３０／７０（例えば、６０／４０〜４０／６０）程度であってもよい。
【００２２】
なお、前記単官能性芳香族ビニル系単量体及び多官能性芳香族ビニル系単量体は、他の共重合性単量体（単官能性又は多官能性単量体）と共重合させてもよい。単官能性共重合性単量体としては、（メタ）アクリル系単量体［例えば、（メタ）アクリル酸；例えば、（メタ）アクリル酸メチル、（メタ）アクリル酸エチルなどの（メタ）アクリル酸直鎖状又は分岐鎖状Ｃ１−１６アルキルエステル；（メタ）アクリル酸シクロへキシル；（メタ）アクリル酸フェニル；（メタ）アクリル酸ベンジル；（メタ）アクリル酸グリシジル；（メタ）アクリル酸２−ヒドロキシエチル、（メタ）アクリル酸２−ヒドロキシプロピルなどの（メタ）アクリル酸ヒドロキシＣ２−４アルキルエステルなど］、脂肪酸ビニルエステル系単量体（酢酸ビニル、プロピオン酸ビニルなど）、オレフィン類（エチレン、プロピレンなどのα−Ｃ２−６オレフィンなど）、塩化ビニルなどのハロゲン含有ビニル系単量体、不飽和多価カルボン酸又はその酸無水物（例えば、マレイン酸、イタコン酸、シトラコン酸又はその酸無水物など）、イミド系単量体［例えば、マレイミド；Ｎ−Ｃ１−４アルキルマレイミド、Ｎ−シクロヘキシルマレイミド、Ｎ−フェニルマレイミドなど）などのＮ−置換マレイミド］、スチレンスルホン酸などのスルホン酸基を有する単量体などが例示できる。
【００２３】
多官能性共重合性単量体としては、多官能性（メタ）アクリル系単量体、例えば、エチレングリコールジ（メタ）アクリレート、プロピレングリコールジ（メタ）アクリレート、ブタンジオールジ（メタ）アクリレート、ヘキサンジオールジ（メタ）アクリレート、ネオペンチルグリコールジ（メタ）アクリレートなどのＣ２−１０アルキレングリコールジ（メタ）アクリレート；ジエチレングリコールジ（メタ）アクリレート、トリエチレングリコールジ（メタ）アクリレート、ジプロピレングリコールジ（メタ）アクリレートなどのポリアルキレングリコールジ（メタ）アクリレート；ビスフェノール類のアルキレンオキサイド付加体のヒドロキシル基が（メタ）アクリル酸でエステル化されたビスフェノール系ジ（メタ）アクリレート（２，２−ビス（４−（メタ）アクリロイルエトキシフェニル）プロパンなど）などが例示できる。これらの単官能性単量体及び多官能性単量体は、それぞれ、単独で又は二種以上組み合わせて使用できる。なお、必要により、トリメチロールプロパントリ（メタ）アクリレート、ペンタエリスリトールテトラ（メタ）アクリレートなどの３以上のアクリロイル基を有する多官能性単量体を併用してもよい。
【００２４】
なお、これらの共重合性単量体の使用量は、全単量体に対して０〜２０モル％程度の範囲から選択してもよい。好ましい共重合性単量体は非イオン性単量体である。
【００２５】
架橋構造を有する多孔質共重合体は、カルボキシル基、スルホン酸基などの酸性基、置換アミノ基などの塩基性基を有していてもよいが、これらのイオン交換性基を有していないのが好ましい。すなわち、共重合体は、少なくともスチレン及びジビニルベンゼンを単量体とする共重合体、特に、少なくともアルキルスチレン（例えば、エチルスチレン）及びジビニルベンゼンを単量体とする共重合体であるのが好ましく、これらの共重合体は非イオン性単量体（メタクリル酸メチルなど）との共重合体であってもよい。好ましい多孔質共重合体は、スチレン−ジビニルベンゼン共重合体、アルキルスチレン−ジビニルベンゼン共重合体（エチルスチレン−ジビニルベンゼン共重合体など）であり、前者に比べて後者（アルキルスチレン−ジビニルベンゼン共重合体）はシロキサン類に対する除去能がさらに高い。
【００２６】
本発明の多孔質共重合体は、多孔質構造を有し、シロキサン類が吸着可能な細孔及び細孔容積を有している。多孔質共重合体の比表面積は、例えば、５００〜１５００ｍ２／ｇ（例えば、７５０〜１５００ｍ２／ｇ）、好ましくは１０００〜１５００ｍ２／ｇ（例えば、１１００〜１５００ｍ２／ｇ）程度であってもよく、多孔質共重合体は、通常、大きな比表面積、例えば、１０５０〜１５００ｍ２／ｇ（例えば、１１００〜１４００ｍ２／ｇ、好ましくは１１００〜１３００ｍ２／ｇ）程度の比表面積を有している。多孔質共重合体は大きな比表面積を有するのが好ましく、シロキサン類の吸着及び重合に有用である。
【００２７】
多孔質共重合体の細孔容積は、例えば、１〜２．５ｍｌ／ｇ（例えば、１．５〜２．５ｍｌ／ｇ）、好ましくは１．７〜２．５ｍｌ／ｇ（例えば、１．８〜２．３ｍｌ／ｇ）程度であってもよく、２〜２．３ｍｌ／ｇ程度であってもよい。シロキサン類の吸着／吸収及び重合には、多孔質共重合体は大きな細孔容積を有するのが好ましい。
【００２８】
さらに、細孔の最頻度半径は、３〜３５ｎｍ（例えば、５〜２５ｎｍ）程度の範囲から選択でき、通常、６〜２０ｎｍ（例えば、７〜１５ｎｍ）、好ましくは７〜１２ｎｍ（例えば、８〜１２ｎｍ）程度であってもよい。好ましい多孔質共重合体は中程度の細孔径［例えば、６〜１２ｎｍ（例えば、７〜１１ｎｍ）］を有している。
【００２９】
なお、細孔容積、細孔の最頻度半径は、分析装置（マイクロメリティックス製ＡＳＡＰ−２４００）を用い、１００℃で真空脱気処理した試料について、窒素ガス吸着法にて測定でき、比表面積はＢＥＴ法で算出できる。
【００３０】
前記多孔質共重合体は、通常、球状の形態を有しており、慣用の方法、例えば、乳化重合又は懸濁重合などの方法で調製してもよく、市販品を用いてもよい。前記多孔質共重合体は、例えば、スチレン−ジビニルベンゼン共重合体（「ダイヤイオンＨＰ２０」（三菱化学（株）製）、スチレン−ジビニルベンゼン共重合体（「セパビーズＳＰ８５０」（三菱化学（株）製）、エチルスチレン−ジビニルベンゼン共重合体（「セパビーズＳＰ７００」（三菱化学（株）製）などとして入手できる。なお、これらの市販品は、通常、水分含量４５〜７０％程度の含水状態で市販されている。
【００３１】
本発明において、多孔質共重合体の水分含量はシロキサン類の除去効率に著しい影響を及ぼし、乾燥により水分含量を低下させることにより、特異的にシロキサン類を吸着して重合する。多孔質共重合体の水分含量は、５重量％以下（例えば、０〜３重量％）、好ましくは２．５重量％以下（例えば、０〜２重量％）、さらに好ましくは１．５重量％以下（例えば、０〜１重量％）であり、通常、水分含量は２重量％（例えば、０〜１．５重量％）である場合が多い。このような水分含量の多孔質共重合体は、含水状態の多孔質共重合体を、例えば、必要により過剰水を脱水し、常圧又は減圧下、５０〜１００℃（例えば、６０〜８０℃）程度の温度で乾燥させることにより容易に得ることができる。
【００３２】
前記多孔質共重合体は、シロキサン類を効率よく吸着又は吸収するため、シロキサン除去剤として有用である。前記シロキサン類（環状シロキサン類）としては、シロキサンの環状２量体（又は４員環シロキサン）［（ＣＨ３）２ＳｉＯ］２（Ｄ２）、環状３量体（又は６員環シロキサン）［（ＣＨ３）２ＳｉＯ］３（Ｄ３）、環状４量体（又は８員環シロキサン）［（ＣＨ３）２ＳｉＯ］４（Ｄ４）、環状５量体（又は１０員環シロキサン）［（ＣＨ３）２ＳｉＯ］５（Ｄ５）、環状６量体（Ｄ６）などが例示される。本発明の除去剤は、これらのシロキサン類のうち単独のシロキサン又は複数のシロキサン類を吸着又は吸収できる。なお、環境中（例えば、大気中）のシロキサン類のうち主たる成分は、環状３量体（Ｄ３）、環状４量体（Ｄ４）及び環状５量体（Ｄ５）、特に環状３量体（Ｄ３）及び環状４量体（Ｄ４）である。
【００３３】
シロキサン除去剤（又は吸着剤）は、前記多孔質共重合体（第一の吸着剤）単独で構成してもよく、第一の吸着剤と第２の吸着剤（例えば、活性炭、ゼオライト、シリカ、アルミナなど）とを併用してもよい。第２の吸着剤は単独で又は二種以上組み合わせて使用できる。好ましい第２の吸着剤（特に粉粒状又は顆粒状の形態の第二の吸着剤）は活性炭である。第二の吸着剤の比表面積は、例えば、５００〜２５００ｍ２／ｇ（例えば、６００〜２０００ｍ２／ｇ）、好ましくは７００〜１７５０ｍ２／ｇ（例えば、７５０〜１５００ｍ２／ｇ）程度であってもよい。また、平均細孔径は、例えば、１〜２０ｎｍ（例えば、２〜１７ｎｍ）、好ましくは３〜１５ｎｍ（例えば、５〜１５ｎｍ）程度であってもよく、１〜１０ｎｍ（例えば、１〜５ｎｍ）程度であってもよい。さらに、細孔容積は、０．２〜５ｍｌ／ｇ（例えば、０．３〜３ｍｌ／ｇ）、好ましくは０．５〜２．５ｍｌ／ｇ（例えば、０．６〜２．２ｍｌ／ｇ）程度であってもよい。
【００３４】
第一の吸着剤と第二の吸着剤とは混合して使用してもよく、互いに分離した充填形態で使用してもよい。例えば、第一の吸着剤及び第二の吸着剤の一方の吸着剤を含む層（充填部）を上流側に位置させ、下流側に他方の吸着剤を含む層（充填部）を位置させてもよい。
【００３５】
第一の吸着剤と第二の吸着剤との割合は、前者／後者（重量比）＝１００／０〜３０／７０、好ましくは１００／０〜４０／６０、さらに好ましくは１００／０〜５０／５０程度であってもよい。
【００３６】
［シロキサン類の除去方法およびフィルター］
シロキサン類を含む被処理流体を、前記除去剤（又は多孔質共重合体を含む除去剤）と接触させることにより、シロキサン類を除去できる。被処理流体は、液体（水溶液、有機溶媒溶液など）であってもよいが、通常、気体（ガス）である。被処理流体中のシロキサン類の濃度は、例えば、１ｐｐｂ〜２０ｐｐｍ（例えば、１ｐｐｂ〜５ｐｐｍ）、好ましくは１ｐｐｂ〜１ｐｐｍ、さらに好ましくは１ｐｐｂ〜１００ｐｐｂ程度である。なお、被処理流体（特に被処理ガス）は、水分、一酸化炭素、二酸化炭素、一酸化窒素、二酸化窒素、炭化水素（メタン、エタン、プロパン、ブタン、ヘキサンなどの脂肪族炭化水素、シクロヘキサンなどの脂環族炭化水素、ベンゼン、トルエンなどの芳香族炭化水素など）、ハロゲン化炭化水素類（トリクロロエチレンなど）、エーテル類（ジメチルエーテル、ジエチルエーテルなど）などを含んでいてもよい。さらに、被処理ガスは、シロキサン類を含む空気であってもよい。
【００３７】
被処理流体（又は被処理ガス）は、バッチ式、セミバッチ式又は連続式で前記除去剤（又は多孔質共重合体を含む除去剤）と接触させることができる。連続式に被処理流体（又は被処理ガス）を処理する場合、被処理流体（又は被処理ガス）の流量は、前記多孔質共重合体（又は多孔質共重合体を含む除去剤）１００ｇに対して、常温常圧（温度２０〜２５℃、圧力１気圧）で、１００ｍＬ〜２００Ｌ／分、好ましくは１〜１００Ｌ／分、さらに好ましくは１〜６０Ｌ／分（例えば、５〜５０Ｌ／分）程度であってもよい。被処理流体（又は被処理ガス）の空間速度（ＳＶ）は、例えば、１００〜５００００ｈ−１、好ましくは１０００〜３００００ｈ−１、さらに好ましくは５０００〜２００００ｈ−１程度であってもよい。
【００３８】
被処理流体（又は被処理ガス）は、加圧して前記除去剤（又は吸着剤）と接触させてもよいが、通常、被処理流体（又は被処理ガス）の処理は常圧で行われる。吸着処理は、例えば、温度０〜１００℃（好ましくは１０〜５０℃、さらに好ましくは１５〜３５℃）程度で行うことができる。
【００３９】
本発明のシロキサン除去剤は、センサーの被毒成分又は鋭敏化成分であるシロキサン類を選択的に吸着する。そのため、除去剤は、センサー（例えば、工業用又は家庭用ガス警報器のセンサー）の上流側に配設されるフィルター材料として適している。より詳細には、所定の検知成分を検知するためのセンサ（ガスセンサーなど）は、通常、流入口と排出口とを備えた中空筒体と、この筒体の上流側（流入口側）の筒体内に配設され、夾雑成分（センサの被毒成分など）を除去するためのフィルターと、このフィルターの下流側の筒体に配設されたセンサーとを備えている。センサーからの検出値は基準値と比較され、検出値が基準値を越えると、警報により有毒成分又は可燃成分の濃度が高くなったことを報知している。
【００４０】
このようなセンサーによる検知成分は、センサーの用途に応じて選択できるが、前記多孔質共重合体（又は除去剤）は、検知成分［一酸化炭素、ＶＯＣ成分（例えば、メタンなどの低揮発性有機化合物）など］を吸着することなく、シロキサン類を選択的に効率よく吸着して除去する。そのため、センサーのフィルターを前記シロキサン除去剤で構成すると、シロキサン類の通過又は透過を長期間に亘り抑制でき、被検知成分に対する検知応答性を低下させることなく、誤警報の発生を防止できる。なお、センサーとしては、被検知成分の種類に応じて選択でき、一酸化炭素では、慣用のセンサー（例えば、接触燃焼式、半導体式、電気化学式センサー）、メタンなどの可燃性成分では、慣用のセンサー（例えば、接触燃焼式、半導体式センサー）などが利用できる。
【実施例】
【００４１】
以下に、実施例に基づいて本発明をより詳細に説明するが、本発明はこれらの実施例によって限定されるものではない。
【００４２】
比較例１〜２
比較例１〜２は、特許文献４の比較例に相当する。すなわち、スチレン−ジビニルベンゼン共重合体（「セパビーズＳＰ８５０」（比較例１，三菱化学（株）製、水分含量約５０重量％）、エチルスチレン−ジビニルベンゼン共重合体（「セパビーズＳＰ７００」（比較例２，三菱化学（株）製、水分含量約７０重量％）を、容器から取出し、常温常圧の大気雰囲気下で２時間放置した。
【００４３】
カールフィッシャ水分計で水分含量を算出したところ、比較例１の共重合体の水分含量は５０重量％、比較例２の共重合体の水分含量は６９重量％であった。
【００４４】
実施例１〜３
比較例１〜３で用いたスチレン−ジビニルベンゼン共重合体（「ダイヤイオンＨＰ２０」（実施例１）、「セパビーズＳＰ８５０」（実施例２）、及びエチルスチレン−ジビニルベンゼン共重合体（「セパビーズＳＰ７００」（実施例３））を、それぞれトレイに入れ、６０℃の温風乾燥機で２４時間乾燥した後、常温常圧の大気雰囲気下で２４時間放置した。
【００４５】
カールフィッシャ水分計で水分含量を算出したところ、スチレン−ジビニルベンゼン共重合体（「ダイヤイオンＨＰ２０」、実施例１）の水分含量は１重量％、スチレン−ジビニルベンゼン共重合体（「セパビーズＳＰ８５０」、実施例２）の水分含量は２重量％、エチルスチレン−ジビニルベンゼン共重合体（「セパビーズＳＰ７００」、実施例３）の水分含量は１重量％であった。
【００４６】
［吸着試験］
セパラブルフラスコの底部に、シロキサン類（Ｄ４）を収容したシャーレと、水を収容したシャーレとを配置し、実施例及び比較例で用いた多孔質共重合体を、アルミニウム容器に入れて精秤（小数点以下４桁まで精秤）してセパラブルフラスコに配置した網製架台の上に置いて密閉し、温度１６〜１９℃で１４日に亘り多孔質共重合体にシロキサン類（Ｄ４）を吸着させた。なお、所定の時間ごとに取り出して秤量し、熱分析（ＴＧ−ＤＴＡ：Ｎ２３００ｍｌ／分、２５℃から２５０℃へ１０℃／分の昇温速度で昇温）により重量増加を測定した。
【００４７】
実施例及び比較例で用いた多孔質共重合体の比表面積、細孔容積、細孔の最頻度半径（前記方法で測定した）とともに、結果を、表１及び図１に示す。
【００４８】
【表１】
2015174006.tif 000003
【００４９】
表１及び図１から明らかなように、乾燥して水分含量を低減することにより、実施例では、比較例に比べシロキサン類を特異的に効率よく吸着して除去できる。特に、実施例３で用いたエチルスチレン−ジビニルベンゼン共重合体（「セパビーズＳＰ７００」）はさらに顕著にシロキサン類を除去した。
【産業上の利用可能性】
【００５０】
本発明では、シロキサン類を効率よくかつ選択的に吸着して除去又は分離できる。そのため、種々に分野、例えば、工業的にシロキサン類を分離するだけでなく、環境中のシロキサン類を分離するのに有用である。また、被毒成分であるシロキサン類を分離除去して、被検知成分（一酸化炭素、メタンなど）を検知するガスセンサーのフィルターなどとして有用である。
【図１】
2015174006.tif 000004